СПОСОБ ПОЛУЧЕНИЯ МОНОКРИСТАЛЛОВ МОЛИБДАТА ЦИНКА
METHOD OF PRODUCING ZINC MOLYBDATE MONOCRYSTALS

Изобретение относится к выращиванию монокристаллов, а именно к выращиванию высокотемпературных неорганических монокристаллов, и может быть использовано в квантовой электронике и физике элементарных частиц, в частности для создания детекторов процесса двойного безнейтринного бета-распада.
4
Наиболее близким к изобретению является способ, описанный в статье [Н.Н.Соловьев, М.Л.Мейльман, К.А.Кувшинова, А.Г.Смагин, В.Г.Козлов, «Электронный парамагнитный резонанс и структура кристаллов молибдата цинка ZnMoO». Журнал структурной химии, т.20, №3, с.448-455 (1979)], в которой кристаллы для исследований были выращены методом Чохральского из расплава при атмосферном давлении. Однако исследованные кристаллы имели размеры порядка 2-5 мм, недостаточные для использования в сцинтилляционных детекторах. Это обстоятельство определяет основной недостаток вышеуказанного способа.
4
Техническим результатом изобретения является получение крупных монокристаллов ZnMoO (размером 1 см и более), имеющих оптическое качество, пригодных для работы в качестве сцинтилляционных детекторов и оптических элементов.
4
3
3
3
3
2
3
Технический результат достигается способом выращивания монокристаллов молибдата цинка ZnMoO из расплава исходной шихты в тигле вытягиванием на вращающуюся затравку. Способ отличается тем, что в качестве исходной шихты используют смесь оксидов ZnO и МоO, взятых в стехиометрическом соотношении с избытком MoO в количестве от 1,0 до 7,0 вес.% сверхстехиометрии для компенсации потерь оксида молибдена, возникающих вследствие его испарения в процессе роста. Выбор интервалов концентраций обуславливается условиями кристаллизации (температурные градиенты в зоне кристаллизации, площадь свободной поверхности расплава, продолжительность ростового процесса). Согласно полученным экспериментальным данным, скорость испарения МоO при температуре роста кристалла составляет 0,025 г/ч·см. При концентрации MoO в расплаве ниже 1,0 вес.% или выше 7,0 вес.% сверхстехиометрии имеет место рост поликристалла. Выращивание проводят при объемной скорости кристаллизации не более 0,40 см/ч.
При выращивании методом Чохральского скорость вытягивания составляет 0,3-3,0 мм/час при осевом температурном градиенте на фронте кристаллизации 80-100°/см.
При выращиьании методом Киропулоса скорость вытягивания составляет не более 0,5 мм/час при поддержании диаметра кристалла от 80 до 95% диаметра тигля.
Способ иллюстрируется Фиг.1 и Фиг.2.
На Фиг.1 приведены фотографии монокристаллов молибдата цинка, выращенных методом Чохральского (а) и методом Киропулоса (б). На Фиг.2 приведены спектры люминесценции молибдатов цинка, лития-цинка и магния при возбуждении синхротронным излучением (длина волны 290 нм) при температуре 10К.
3
3
Пример 1. Исходную шихту получают из смеси компонентов ZnO и MoO (оба компонента марки ОСЧ), взятых в мольном отношении 1:1, методом твердофазного синтеза при 700°С в течение 6 часов в платиновой чашке в печи сопротивления на воздухе. Плавление шихты производят в платиновом тигле, который помещают в ростовую камеру установки «Кристалл-3М» с высокочастотным нагревом. Процесс выращивания кристалла проводится на воздухе при атмосферном давлении. Расплав молибдата цинка получают при температуре 1003±5°С. Затем температуру слегка снижают и проводят затравление и выращивание кристалла на затравку со скоростью вытягивания 0,3-3,0 мм/ч, скоростью вращения 1-100 об/мин и осевым температурным градиентом на фронте кристаллизации 80-1007 см. Скорость вытягивания выбирается с учетом диаметра кристалла так, чтобы не была превышена оптимальная объемная скорость кристаллизации 0,40 см/ч. При осевом температурном градиенте более 100°/см объемная скорость кристаллизации должна быть снижена во избежание формирования в кристалле ростовых дефектов (рассеивающих центров, включений и трещин). При низких температурных градиентах трудно поддерживать стабильный диаметр растущего кристалла - технологичность процесса снижается. Данные по примерам 1-5 реализации способа получения монокристаллов молибдата цинка приведены в таблице. После окончания процесса роста кристалл отрывают от расплава и проводят послеростовой отжиг с постепенным снижением температуры в ростовой камере в течение 6-12 часов. Кристалл извлекается из ростовой камеры после полного остывания.
3
3
Пример 2. Исходную шихту получают из смеси компонентов ZnO и MoO (оба компонента марки ОСЧ), взятых в мольном отношении 1:1, методом твердофазного синтеза при 700°С в течение 6 часов в платиновой чашке в печи сопротивления на воздухе. Плавление шихты производят в платиновом тигле, который помещают в ростовую камеру установки «Кристалл-3М» с высокочастотным нагревом. Процесс выращивания кристалла проводится на воздухе при атмосферном давлении. Расплав молибдата цинка получают при температуре 1003±5°С. Затем температуру слегка снижают и проводят затравление и выращивание кристалла на затравку со скоростью вытягивания не более 0,5 мм/ч и скоростью вращения 1-100 об/мин, при этом диаметр кристалла поддерживают от 80 до 95% диаметра тигля (метод Киропулоса). Поддержание диаметра растущего кристалла близким к диаметру тигля обеспечивает малую величину свободной поверхности расплава, с которой происходит испарение MoO. Концентрация избыточного оксида молибдена в расплаве в этом случае может быть снижена до 2,0 вес.% при сохранении стехиометрического состава растущего кристалла. При этом вероятность появления включений посторонних фаз в растущий кристалл снижается.
4
Из выращенных монокристаллов изготавливались образцы размером 10×10×1(5) мм, их поверхности полировались. Методом рентгеноспектрального микроанализа подтвержден фазовый состав - ZnMoO. Оптическое качество характеризуется отсутствием пузырей, трещин, включений посторонних фаз, прозрачностью в области от 330 до 3100 нм. Кристаллы имеют размытую полосу поглощения с максимумом 445 нм. Цвет кристаллов - темно-оранжевый.
Методом рентгеноструктурного анализа определены параметры решетки выращенных кристаллов - a=9.6850Å, b=6.9691Å, c=8.3705Å, α=96.74°, β=106.87°, γ=101.73°, что согласуется с литературными данными (a=9.625, b=6.965, c=8.373, α=96°18', β=103°18' [Л.Н.Демьянец, В.В.Илюхин, А.В.Чичагов, Н.В.Белов, «О кристаллохимии изоморфных замещений в молибдатах и вольфраматах двухвалентных металлов». Неорганические материалы, т.3, №12, с.2221-2234 (1967)]).
№
Состав расплава
V, мм/ч
ω, об/мин
Отжиг, ч
Параметры кристалла
Объемная скорость кристаллизации, см<sup>3</sup>/ч
Результат
Стех.
Вес.% MoO<sub>3</sub>
1
ZnMoO<sub>4</sub>
5
30
6
⌀0=13 мм, 1=40 мм
0,66
Поликристалл
2
ZnMoO<sub>4</sub>
3,0
3
30
6
⌀0=10 мм, 1=21 мм
0,23
Прозрачный. Без трещин и включений
3
ZnMoO<sub>4</sub>
5,0
3
30
6
⌀0=13 мм, 1=36 мм
0,39
Прозрачный. Без трещин и включений
4
ZnMoO<sub>4</sub>
6,5
3
30
8
⌀0=10 мм, 1=40 мм
0,23
Прозрачный. Включения по центру
5
ZnMoO<sub>4</sub>
2,0
0,3
5
12
⌀0=32 мм, 1=21 мм
0,24
Прозрачный
4
Исследованы спектрально-люминесцентные свойства полученных кристаллов ZnMoO. Получены спектры отражения и возбуждения люминесценции при возбуждении синхротронным излучением, определена полоса собственной люминесценции с максимумом на 610 нм.
Таким образом, технико-экономическая эффективность заявляемого способа получения монокристаллов молибдата цинка по сравнению с прототипом заключается в следующем:
- выращены крупные монокристаллы молибдата цинка диаметром до 30 мм, длиной до 40 мм, против 1-2 мм у прототипа;
4
- отсутствие радиоактивных изотопов цинка в ZnMoO позволяет избежать помех при регистрации двойного безнейтринного бета-распада;
2
4
2
4
- интенсивность люминесценции молибдата цинка выше, чем у других кристаллов молибдатов, не создающих помех при регистрации - LiZn(MoO) и MgMoO.